(57)【要約】【課題】繊維強度などポリエステル繊維の優れた特性を兼ね備え、洗濯耐久性よく優れた制電性と低発塵性とを有する制電性複合糸および制電性織編物および防塵衣を提供する。【解決手段】温度２０℃、湿度４０％ＲＨ条件における平衡吸湿率が１％以上の吸湿性合成繊維糸Ａと、ポリエステル繊維糸Ｂとを用いて、吸湿性合成繊維糸Ａの糸長ＤＡと、ポリエステル繊維糸Ｂの糸長ＤＢとの比ＤＡ／ＤＢが０．７以上となるように複合糸を得て、該弾性複合糸を用いて織編物を製織編し防塵衣を縫製する。【選択図】なし【特許請求の範囲】
【請求項１】
温度２０℃、湿度４０％ＲＨ条件における平衡吸湿率が１％以上の吸湿性合成繊維糸Ａと、ポリエステル繊維糸Ｂとで構成される複合糸であって、該複合糸に含まれる吸湿性合成繊維糸Ａの糸長ＤＡと、ポリエステル繊維糸Ｂの糸長ＤＢとの比ＤＡ／ＤＢが０．７以上であることを特徴とする制電性複合糸。
【請求項２】
吸湿性合成繊維糸Ａが、ポリブチレンテレフタレートをハードセグメントとし、ポリオキシエチレングリコールをソフトセグメントとするポリエーテルエステルエラストマーからなる吸湿性ポリエーテルエステル繊維で構成される、請求項１に記載の制電性複合糸。
【請求項３】
吸湿性合成繊維糸Ａとポリエステル繊維糸Ｂとが、エアーノズルにより混繊されてなる、請求項１または請求項２に記載の制電性複合糸。
【請求項４】
吸湿性合成繊維糸Ａとポリエステル繊維糸Ｂとが、カバリング加工により混繊されてなる、請求項１または請求項２に記載の制電性複合糸。
【請求項５】
吸湿性合成繊維糸Ａの重量をＷＡ、一方、ポリエステル繊維糸Ｂの重量をＷＢとするとき、ＷＡ：ＷＢが７０：３０〜５：９５の範囲内である、請求項１〜４のいずれかに記載の制電性複合糸。
【請求項６】
撚数１００回／ｍ以上の撚りが施されてなる、請求項１〜５のいずれかに記載の制電性複合糸。
【請求項７】
請求項１〜６のいずれかに記載の制電性複合糸を含んでなる制電性織編物。
【請求項８】
洗濯５０回後の摩擦帯電圧が３００Ｖ以下である、請求項７に記載の制電性織編物。
【請求項９】
洗濯５０回後の０．５μｍ以上の発塵量が２０個／リットル以下である、請求項７または請求項８に記載の制電性織編物。
【請求項１０】
請求項６〜９のいずれかに記載の制電性織編物で構成される防塵衣。
【発明の詳細な説明】
【技術分野】
【０００１】
本発明は、洗濯耐久性よく優れた制電性と低発塵性とを有する制電性複合糸および制電性織編物および防塵衣に関する。
【背景技術】
【０００２】
従来、電子機器、医薬、医療機器、食品などの製造現場や加工現場で着用される作業衣用織物には、形態安定性、機械強度、耐熱性などに優れているという理由で、ポリエステル繊維が主に使用されている。しかしながら、疎水性合成繊維であるポリエステル繊維は吸湿率が低いため、かかる繊維で構成した織物は、低湿度下での静電気の発生が問題となる場合があった。特に、半導体やハードディスクヘッドなどの精密機器の製造現場（クリーンルーム）で着用される防塵衣には、より高い制電性能が要求されている。
【０００３】
ポリエステル繊維からなる織編物に制電性能を付与する方法としては、導電性合成繊維を含む糸条を織物中に織り込み、さらに制電性樹脂を後加工により織編物表面を被覆する方法などが提案されている（例えば、特許文献１参照）。
【０００４】
しかしながら、かかる方法で得られた織物は、制電性能の洗濯耐久性が十分でない、また、織物表面を被覆した制電性樹脂が発塵源となり、精密機器の製造現場で着用される防塵衣には不適であるという問題があった。
【特許文献１】特開２００１−１６４４７４号公報
【発明の開示】
【発明が解決しようとする課題】
【０００５】
本発明は上記の背景に鑑みなされたものであり、その目的は、繊維強度などポリエステル繊維の優れた特性を兼ね備え、洗濯耐久性よく優れた制電性と低発塵性とを有する制電性複合糸および制電性織編物および防塵衣を提供することにある。
【課題を解決するための手段】
【０００６】
本発明者らは上記の課題を達成するため鋭意検討した結果、吸湿性合成繊維糸とポリエステル繊維糸とを用いて、両者の糸長比が特定の範囲となるように複合糸を得て、該複合糸で織編物を構成すると、所望の制電性織編物が得られることを見出し、さらに鋭意検討を重ねることにより本発明を完成するに至った。
【０００７】
かくして、本発明によれば「温度２０℃、湿度４０％ＲＨ条件における平衡吸湿率が１％以上の吸湿性合成繊維糸Ａと、ポリエステル繊維糸Ｂとで構成される複合糸であって、該複合糸に含まれる吸湿性合成繊維糸Ａの糸長ＤＡと、ポリエステル繊維糸Ｂの糸長ＤＢとの比ＤＡ／ＤＢが０．７以上であることを特徴とする制電性複合糸。」が提供される。
【０００８】
その際、吸湿性合成繊維糸Ａが、ポリブチレンテレフタレートをハードセグメントとし、ポリオキシエチレングリコールをソフトセグメントとするポリエーテルエステルエラストマーからなる吸湿性ポリエーテルエステル繊維で構成されることが好ましい。
【０００９】
本発明の制電性複合糸において、吸湿性合成繊維糸Ａとポリエステル繊維糸Ｂとが、エアーノズルにより混繊されていることが好ましい。また、吸湿性合成繊維糸Ａとポリエステル繊維糸Ｂとが、カバリング加工により混繊されていることが好ましい。また、吸湿性合成繊維糸Ａの重量をＷＡ、一方、ポリエステル繊維糸Ｂの重量をＷＢとするとき、ＷＡ：ＷＢが７０：３０〜５：９５の範囲内であることが好ましい。さらには、撚数１００回／ｍ以上の撚りが施されていることが好ましい。
【００１０】
次に、本発明によれば、前記の制電性複合糸を含んでなる制電性織編物が提供される。かかる制電性織編物において、洗濯５０回後の摩擦帯電圧が３００Ｖ以下であることが好ましい。また、洗濯５０回後の０．５μｍ以上の発塵量が２０個／リットル以下であることが好ましい。
また、本発明によれば、前記の制電性織編物で構成される防塵衣が提供される。
【発明の効果】
【００１１】
本発明によれば、繊維強度などポリエステル繊維の優れた特性を兼ね備え、洗濯耐久性よく優れた制電性と低発塵性とを有する制電性複合糸および制電性織編物および防塵衣が得られる。
【発明を実施するための最良の形態】
【００１２】
以下、本発明の実施の形態について詳細に説明する。
本発明の制電性複合糸には、温度２０℃、湿度４０％ＲＨ条件における平衡吸湿率が１％以上（好ましくは１〜５％）の吸湿性合成繊維糸Ａが含まれる。該平衡吸湿率が１％未満では、十分な制電性能が得られず好ましくない。該平衡吸湿率は高いほど制電性能が向上し好ましいが、平衡吸湿率が高くなりすぎると繊維の製造が困難となる恐れがあるので５％以下でよい。
【００１３】
なお、本発明でいう平衡吸湿率は以下の方法で測定する。すなわち、糸をかせとりして約１０ｇ分の試料を採取し、温度２０℃、湿度４０％ＲＨの環境下で２４時間放置したのちの質量を吸湿後の質量とし、下記式により平衡吸湿率を算出する。
平衡吸湿率（％）＝（（吸湿後の質量）−（絶乾後の質量））／（絶乾後の質量）×１００
【００１４】
かかる吸湿性合成繊維糸Ａを構成する繊維としては、例えば、ポリブチレンテレフタレートをハードセグメントとし、ポリオキシエチレングリコールをソフトセグメントとするポリエーテルエステルエラストマーからなるポリエーテルエステル繊維や、ポリアクリル酸金属塩、ポリアクリル酸およびその共重合体、ポリメタアクリル酸およびその共重合体、ポリビニルアルコールおよびその共重合体、ポリアクリルアミドおよびその共重合体、ポリオキシエチレン系ポリマーなどを配合したポリエステル繊維、５−スルホイソフタル酸成分を共重合したポリエステル繊維などが例示される。なかでも、ポリブチレンテレフタレートをハードセグメントとし、ポリオキシエチレングリコールをソフトセグメントとするポリエーテルエステルエラストマーからなるポリエーテルエステル繊維が好ましい。
【００１５】
上記ポリブチレンテレフタレートは、ブチレンテレフタレート単位を少なくとも７０モル％以上含有することが好ましい。ブチレンテレフタレートの含有率は、より好ましくは８０モル％以上、さらに好ましくは９０モル％以上である。酸成分は、テレフタル酸が主成分であるが、少量の他のジカルボン酸成分を共重合してもよく、またグリコール成分は、テトラメチレングリコールを主成分とするが、他のグリコール成分を共重合成分として加えてもよい。
【００１６】
テレフタル酸以外のジカルボン酸としては、例えばナフタレンジカルボン酸、イソフタル酸、ジフェニルジカルボン酸、ジフェニルキシエタンジカルボン酸、β−ヒドロキシエトキシ安息香酸、ｐ−オキシ安息香酸、アジピン酸、セバシン酸、１、４−シクロヘキサンジカルボン酸のような芳香族、脂肪族のジカルボン酸成分を挙げることができる。さらに、本発明の目的の達成が実質的に損なわれない範囲内で、トリメリット酸、ピロメリット酸のような三官能性以上のポリカルボン酸を共重合成分として用いても良い。
【００１７】
また、テトラメチレングリコール以外のジオール成分としては、例えばトリメチレングリコール、エチレングリコール、シクロヘキサン−１，４−ジメタノール、ネオペンチルグリコールのような脂肪族、脂環族、芳香族のジオール化合物を挙げることができる。更に、本発明の目的の達成が実質的に損なわれない範囲内で、グリセリン、トリメチロールプロパン、ペンタエリスリトールのような三官能性以上のポリオールを共重合成分として用いてもよい。
【００１８】
一方、ポリオキシエチレングリコールは、オキシエチレングリコール単位を少なくとも７０モル％以上含有することが好ましい。オキシエチレングリコールの含有量は、より好ましくは８０モル％以上、さらに好ましくは９０モル％以上である。本発明の目的の達成が実質的に損なわれない範囲内で、オキシエチレングリコール以外にプロピレングリコール、テトラメチレングリコール、グリセリンなどを共重合させても良い。
かかるポリオキシエチレングリコールの数平均分子量としては、４００〜８０００が好ましく、なかでも１０００〜６０００が特に好ましい。
【００１９】
前記のポリエーテルエステルエラストマーは、たとえば、テレフタル酸ジメチル、テトラメチレングリコールおよびポリオキシエチレングリコールとを含む原料を、エステル交換触媒の存在下でエステル交換反応させ、ビス（ω−ヒドロキシブチル）テレフタレート及び／又はオリゴマーを形成させ、その後、重縮合触媒及び安定剤の存在下で高温減圧下にて溶融重縮合を行うことにより得ることができる。
【００２０】
ハードセグメント／ソフトセグメントの比率は、重量を基準として３０／７０〜７０／３０であることが好ましい。
かかるポリエーテルエステル中には、公知の有機スルホン酸金属塩が含まれていると、さらに優れた制電性が得られ好ましい。
【００２１】
ポリエーテルエステル繊維は、前記ポリエーテルエステルを、通常の溶融紡糸口金から溶融して押し出し、引取速度３００〜１２００ｍ／分（好ましくは４００〜９８０ｍ／分）で引取り、巻取ドラフト率をさらに該引取速度の１．０〜１．２（好ましくは１．０〜１．１）で巻取ることにより製造することができる。
【００２２】
前記吸湿性合成繊維糸Ａの総繊度、単糸繊度、フィラメント数は特に限定されないが、防塵性や生産性の点で総繊度３０〜２００ｄｔｅｘ、単糸繊度０．６〜１００ｄｔｅｘ、フィラメント数１〜１０本の範囲が好ましい。
【００２３】
また、本発明の制電性複合糸には、ポリエステル繊維糸Ｂが含まれる。かかるポリエステル繊維糸Ｂを形成するポリエステルとしては、ポリエチレンテレフタレートやポリトリメチレンテレフタレートなどが例示される。かかるポリエステル繊維には、公知の有機スルホン酸金属塩が含まれていても、イソフタル酸が共重合されていてもよい。
【００２４】
かかるポリエステル繊維糸Ｂの総繊度、単糸繊度、フィラメント数は特に限定されないが、防塵性や風合い、生産性の点で総繊度２０〜３００ｄｔｅｘ、単糸繊度０．３〜１０ｄｔｅｘ、フィラメント数１〜２００本の範囲が好ましい。単糸繊度が上述より太いと、織物の風合いが硬くなるとともに塵埃捕集効率が低下するおそれがある。また、上述より細いと、摩擦により毛羽が発生しやすくなり発塵の原因となるおそれがある。
【００２５】
前記の吸湿性合成繊維糸Ａおよびポリエステル繊維糸Ｂにおいて、繊維形態は長繊維である必要がある。これらの糸条には、通常の仮撚捲縮加工が施されていてもさしつかえない。また、吸湿性合成繊維糸Ａやポリエステル繊維糸Ｂを構成する単糸繊維の横断面形状は特に限定されず、丸、三角、扁平、くびれ付き扁平、花弁、中空など公知の断面形状が採用できる。
【００２６】
前記の吸湿性合成繊維糸Ａおよびポリエステル繊維糸Ｂにおいて、繊維を形成するポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２７】
本発明の制電性複合糸において、該複合糸に含まれる吸湿性合成繊維糸Ａの糸長ＤＡと、ポリエステル繊維糸Ｂの糸長ＤＢとの比ＤＡ／ＤＢが０．７以上（好ましくは０．８〜１．４、特に好ましくは０．８〜１．２）であることが肝要である。該比ＤＡ／ＤＢが０．７よりも小さいと、吸湿性合成繊維糸Ａが複合糸の表面に露出しにくくなり、十分な制電性が得られず好ましくない。逆に、該比ＤＡ／ＤＢが１．４よりも大きいと、製編織する際の工程性が低下するおそれがある。
【００２８】
本発明の制電性複合糸において、前記吸湿性合成繊維糸Ａとポリエステル繊維糸Ｂとの重量比としては、温度２０℃、湿度６５％ＲＨの雰囲気中における吸湿性合成繊維糸Ａの重量をＷＡ、一方、ポリエステル繊維糸Ｂの重量をＷＢとするとき、ＷＡ：ＷＢが７０：３０〜５：９５の範囲内であることが好ましい。吸湿性合成繊維糸Ａの重量が該範囲よりも小さいと、十分な制電性が得られないおそれがある。また、ポリエステル繊維糸Ｂの重量が該範囲よりも小さいと、繊維強度などのポリエステル繊維の優れた特性が損なわれるおそれがある。
【００２９】
複合糸の複合方法としては、インターレース空気加工、カバリング加工、引き揃え仮撚捲縮加工などが例示される。なかでも、前記のような糸長差をもうける上で、インターレース空気加工、あるいはカバリング加工が特に好ましい。前記のような糸長差をもうけるには、複合加工の際、吸湿性合成繊維糸Ａおよび非吸湿性合成繊維糸Ｂのうち、どちらか一方を伸張させた後、他方と引き揃えて複合加工するとよい。かかる複合糸には、撚数１００回／ｍ以上（好ましくは３００〜１０００回／ｍ）の撚りが施されていると、吸湿性合成繊維糸Ａが複合糸表面に露出しやすく、優れた制電性が得られ好ましい。
【００３０】
なお、本発明の制電性複合糸において、吸湿性合成繊維糸Ａおよび／またはポリエステル繊維糸Ｂは、単数糸条に限定されず、複数糸条であってもよい。なお、本発明の主目的が損なわれない範囲内であれば、第３の糸条として他の糸条が含まれていてもさしつかえない。
【００３１】
次に、本発明の織編物は、前記の複合糸を含む織編物である。かかる織編物の組織は特に限定されず、通常の方法で製編織されたものでよい。例えば、織物の織組織としては、平織、斜文織、朱子織等の三原組織、変化組織、変化斜文織等の変化組織、たて二重織、よこ二重織等の片二重組織、たてビロードなどが例示される。編物の種類は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。
【００３２】
かかる織物において、カバーファクターが２０００〜３８００の範囲であることが優れた塵埃捕集効率を得ることができ好ましい。カバーファクターが２０００以下であると塵埃捕集効率が低く、精密機器の製造現場で着用される防塵衣には好ましくない。カバーファクターが３８００以上であると、塵埃捕集効率には優れるが、著しく通気性が低下し快適性が損なわれるおそれがある。なお、本発明でいうカバーファクターＣＦは下記の式により表されるものである。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００３３】
該織編物には、前記複合糸が、織編物の総重量に対して５％以上（より好ましくは４０％以上、特に好ましくは１００％）含まれていることが好ましい。その際、例えば前記の複合糸と他糸条とが１本交互または複数本交互に配されていてもよいが、経糸全量および／または緯糸全量が前記の複合糸であると、優れた制電性が得られ好ましい。
【００３４】
なお、織編物には、常法の染色仕上げ加工、減量加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００３５】
かかる織編物には前記の複合糸が含まれているので、該複合糸に含まれる吸湿性合成繊維糸Ａにより制電性が付与される。特に、吸湿性合成繊維糸Ａとポリエステル繊維糸Ｂとの糸長比が前記の範囲にあるので、織編物表面に吸湿性合成繊維糸Ａが露出し、優れた制電性が得られる。また、制電性樹脂などを後加工により織物表面に付着させるいわゆる制電加工により制電性を付与するものではないため、洗濯耐久性に優れ、摩擦などによる発塵性は低い。ここで、洗濯５０回後の摩擦帯電圧としては、３００Ｖ以下であることが好ましい。また、洗濯５０回後の０．５μｍ以上の発塵量としては、２０個／リットル以下であることが好ましい。
【００３６】
次に、本発明の防塵衣は、前記の制電性織編物で構成される防塵衣である。特に、半導体やハードディスクヘッドなどの精密機器の製造現場（クリーンルーム）で着用される防塵衣として好適に使用することができる。かかる防塵衣は付着した塵埃除去のため定期的に洗濯されることが一般的であるので、本発明の防塵衣であれば、頻繁に衣服を更新する必要がなく、効率でありコストもかからない。
【実施例】
【００３７】
次に本発明の実施例及び比較例を詳述するが、本発明はこれらによって限定されるものではない。なお、実施例中の各測定項目は下記の方法で測定した。
＜カバーファクター（ＣＦ）＞下記の式により算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
＜糸長の測定＞織物を温度２０℃、湿度６５％ＲＨの雰囲気中に２４時間放置した後、該織物から、複合糸を取り出し３０ｃｍの長さに裁断する（ｎ数＝５）。続いて、吸湿性合成繊維糸Ａとポリエステル繊維糸Ｂを１本ずつ取り出し、弾性糸である場合には０．００８８ｍＮ／ｄｔｅｘ（１ｍｇ／ｄｅ）の荷重をかけ、非弾性糸である場合には１．７６ｍＮ／ｄｔｅｘ（２００ｍｇ／ｄｅ）の荷重をかけて吸湿性合成繊維糸Ａの糸長ＤＡ（ｍｍ）、ポリエステル繊維糸Ｂの糸長ＤＢ（ｍｍ）を測定した。そして、（糸長ＤＡの平均値）／（糸長ＤＢの平均値）をＤＡ／ＤＢとする。
＜摩擦帯電圧＞ＪＩＳ  Ｌ  １０９４  Ｂ法で規定される方法により、摩擦帯電圧（Ｖ）をｎ数３で測定した。測定環境は温度２０±２℃、湿度４０±２％ＲＨで実施した。
＜発塵量＞ＩＥＳ  Ｈｅｌｍｋｅ  Ｄｒｕｍ法により、パーティクルカウンターにて０．５μｍ以上の発生塵埃をカウントした。
＜洗濯条件＞ＪＩＳ  Ｌ  ０２１７  １０３法で規定される方法により実施した。これを５０回繰り返し処理した。
【００３８】
［実施例１］
ハードセグメントとしてポリブチレンテレフタレートを４９．８重量部、ソフトセグメントとして数平均分子量４０００のポリオキシエチレングリコール５０．２重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントの吸湿性ポリエーテルエステル繊維（吸湿性合成繊維糸Ａ）を得た。この吸湿性ポリエーテルエステル繊維の温度２０℃、湿度４０％ＲＨにおける吸湿率は１．９％であった。
一方、ポリエステル繊維糸Ｂとして、通常のポリエチレンテレフタレートからなるマルチフィラメント糸（５６デシテックス／２４フィラメント、単糸繊度２．３ｄｔｅｘ）を用意した。
【００３９】
次いで、通常のインターレース加工機を使用して、上記の吸湿性ポリエーテルエステル繊維をドラフト率１０５％（１．０５倍）に延伸しながら、上記のポリエステル繊維糸Ｂと引き揃えて、空気圧０．２１ＭＰａ（２．１ｋｇ／ｃｍ２）にて通常のインターレース加工を行い、複合糸を得た。
次いで、該複合糸を６００回／ｍ（Ｓ方向）にて撚糸した糸条を、経糸および緯糸に全量配し、経密度２１６本／３．７９ｃｍ、緯密度１４８本／３．７９ｃｍの織密度にて、通常の製織方法により綾組織の織物生機を得た。そして、該織物生機に常法の染色仕上げ加工を施した。
得られた織物において、カバーファクターＣＦは２７７４であり、ＤＡ／ＤＢは０．９５であった。また、摩擦帯電圧は２３Ｖ、発塵量は１．４個／ｌであり、洗濯５０回後で、それぞれ２９Ｖ、１．８個／ｌと、洗濯耐久性よく優れた制電性、低発塵性を有していた。
【００４０】
［実施例２］
実施例１と同様に吸湿性ポリエーテルエステル繊維（吸湿性合成繊維糸Ａ）を得た。一方、実施例１と同様のポリエステル繊維糸Ｂを用意した。
次いで、通常のカバリング加工機を使用して、上記の吸湿性ポリエーテルエステル繊維をドラフト率１０５％（１．０５倍）に延伸しながら、上記のポリエステル繊維糸Ｂをカバリング数３００回／ｍ（Ｓ方向）にて通常のカバリング加工を行い、複合糸を得た。
次いで、該複合糸を３００回／ｍ（Ｓ方向）にて追撚糸した糸条を、経糸および緯糸に全量配し、経密度２４４本／３．７９ｃｍ、緯密度１６７本／３．７９ｃｍの織密度にて、通常の製織方法により綾組織の織物生機を得た。そして、該織物生機に常法の染色仕上げ加工を施した。
得られた織物において、カバーファクターＣＦは３０１４であり、ＤＡ／ＤＢは１．０２であった。また、摩擦帯電圧は２１Ｖ、発塵量は０．７個／ｌであり、洗濯５０回後はそれぞれ３７Ｖ、１．８個／ｌと、洗濯耐久性よく優れた制電性、低発塵性を有していた。
【００４１】
［実施例３］
実施例１と同様に複合糸を得た後、該複合糸を６００回／ｍ（Ｓ方向）にて撚糸した糸条と、通常のポリエチレンテレフタレートからなるマルチフィラメント糸（５６デシテックス／２４フィラメント、単糸繊度２．３ｄｔｅｘ）とを、経糸および緯糸に１本交互に配し、経密度２０４本／３．７９ｃｍ、緯密度１４１本／３．７９ｃｍの織密度にて、通常の製織方法により綾組織の織物生機を得た。そして、該織物生機に常法の染色仕上げ加工を施した。
得られた織物において、カバーファクターＣＦは２７４０であり、ＤＡ／ＤＢは０．９２であった。また、摩擦帯電圧は７５Ｖ、発塵量は０．７個／ｌであり、洗濯５０回後はそれぞれ８１Ｖ、１．８個／ｌと、洗濯耐久性よく優れた制電性、低発塵性を有していた。
【００４２】
［比較例１］
ハードセグメントとしてポリブチレンテレフタレートを８０．５重量部、ソフトセグメントとして数平均分子量４０００のポリオキシエチレングリコール１９．５重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントの吸湿性ポリエーテルエステル繊維を得た。この吸湿性ポリエーテルエステル繊維の温度２０℃、湿度４０％ＲＨにおける吸湿率は０．７８％であった。
実施例１において、吸湿性ポリエーテルエステル繊維として該繊維を使用すること以外は同様にして、織物を得た。
得られた織物において、カバーファクターＣＦは２８１７であり、ＤＡ／ＤＢは１．１２であった。また、摩擦帯電圧は５０６Ｖ、発塵量は１．８個／ｌであり、洗濯５０回後はそれぞれ５０２Ｖ、１．９個／ｌと、洗濯耐久性はあるものの、制電性自体は不十分であった。
【００４３】
［比較例２］
実施例１において、吸湿性ポリエーテルエステル繊維のドラフト率１６０％（１．６倍）に変更すること以外は同様にして、織物を得た。
得られた織物において、カバーファクターＣＦは３１４２であり、ＤＡ／ＤＢは０．６４であった。また、摩擦帯電圧は３２７Ｖ、発塵量は６．３個／ｌであり、洗濯５０回後はそれぞれ３４６Ｖ、１０．９個／ｌと、洗濯耐久性はあるものの、制電性自体は不十分であった。
【産業上の利用可能性】
【００４４】
本発明によれば、繊維強度などポリエステル繊維の優れた特性を兼ね備え、洗濯耐久性よく優れた制電性と低発塵性とを有する制電性複合糸および制電性織編物および防塵衣が提供され、その工業的価値は極めて大である。